본 발명 을 적용 할 수 있 는 혼합 수지 로서 , 이온 교환 수지 폐기물 은 Rohm & Haas 사 가 생산 하 는 IRN - 150 및 유사 제품 이 며 , 크기 는 300 ~ 1200 ㎛, 모양 은 구형 입자 이 고 , 양 이온 수지 와 음 이온 수지 가 혼합 된 상태 의 제품 이 다 . 음 이온 교환 수지 는 스 티 렌 ( styrene ) 과 디 비닐 벤젠 ( divinyl benzene ) 의 공중 합체 에 4 급 암모늄 ( quaternary ammonium ) 을 첨가 하 여 제조 되 며 , 각 이온 교환 수지 는 50 % 정도 의 수분 을 포함 하 고 있 고 , 평균 비중 은 양 이온 수지 가 1 . 26 , 음 이온 수지 는 1 . 11 이 므로 유동층 비중 차 분리기 로 분리 하 여 음 이온 교환 수지 를 확보 한다 . 분리 한 시료 는 500 ~ 600 μ m 의 구형 알갱이 형태 이 므로 초임계 수산화 장치 에서 고압 으로 주입 하 기 위해서 는 분쇄 하 여 적정 입 도 이하 의 입자 가 균일 하 게 분산 된 슬러리 형태 로 전환 시켜야 한다 . 5 L 용량 의 알루미나 재질 의 볼밀 을 사용 하 여 분리 된 음 이온 수지 를 약 45 μ m 이하 의 입자 크기 로 분쇄 한다 . 즉 , 볼밀 에 20 mm 크기 의 세라믹 볼 2 L 과 함께 분쇄 하 고자 하 는 폐 수지 1 L 과 물 2 L 을 함께 채우 고 밀봉 한 후 약 200 rpm 의 회전 속도 로 24 시간 동안 회전 시켜 습식 분쇄 하 여 고농 도 슬러리 를 얻 을 수 있 으며 , 이 를 물 로 희석 하 여 원 하 는 농도 의 슬러리 를 제조 한다 .